(57)【要約】    【課題】  本発明は、植物油等の不揮発性キャリア液とする正帯電性液体現像剤にあって、保存性と定着性の両立を可能とする正帯電性液体現像剤および画像形成装置の提供を課題とする。    【解決手段】  本発明の正帯電性液体現像剤は、少なくともオレイン酸、酸性高分子系分散剤及び亜リン酸有機エステル系酸化防止剤を含有した不揮発性キャリア中に少なくとも塩基性高分子系分散剤とバインダー樹脂により被覆処理した塩基性処理顔料を分散させたものであり、また、画像形成装置は、前記液体現像剤における不揮発性キャリアに対する接触角が６０°〜９０°の撥油性表面を有すると共に静電潜像を有する潜像坦持体の表面に液体現像剤を供給し、静電潜像を現像した後、形成された液体トナー像を被転写媒体に転写し、熱的に定着するものである。【選択図】  図１
2008242039.tif 000002
【特許請求の範囲】
【請求項１】
少なくともオレイン酸、酸性高分子系分散剤及び亜リン酸有機エステル系酸化防止剤を含有した不揮発性キャリア中に、少なくとも塩基性高分子系分散剤とバインダー樹脂により被覆処理した塩基性処理顔料を分散させたことを特徴とする正帯電性液体現像剤。
【請求項２】
不揮発性キャリアが、植物油、シリコンオイル、流動パラフィンから選ばれる少なくとも一種であることを特徴とする請求項１記載の正帯電性液体現像剤。
【請求項３】
オレイン酸を液体現像剤中５〜６０質量％の割合で含有すると共に、亜リン酸有機エステル系酸化防止剤を液体現像剤に対して０．１〜５質量％の割合で添加することを特徴とする請求項１記載の正帯電性液体現像剤。
【請求項４】
撥油性表面を有すると共に静電潜像を有する潜像坦持体の表面に、少なくともオレイン酸、酸性高分子系分散剤及び亜リン酸有機エステル系酸化防止剤を含有した不揮発性キャリア中に少なくとも塩基性高分子系分散剤とバインダー樹脂により被覆処理された塩基性処理顔料を分散させた正帯電性液体現像剤を供給し、前記静電潜像を現像した後、形成された液体トナー像を直接或いは中間転写媒体を経由してシート状の被転写媒体に接触状態で電圧を印加しつつ転写し、該転写された液体トナー像を熱的に定着する画像形成装置であり、前記潜像坦持体表面が、前記液体現像剤における不揮発性キャリアに対する接触角が６０°〜９０°の撥油性表面とされることを特徴とする画像形成装置。
【請求項５】
撥油性表面を有する潜像坦持体表面の帯電手段が、非接触式のスコロトロン帯電装置であることを特徴とする請求項４記載の画像形成装置。
【請求項６】
潜像坦持体が有機感光体またはアモルファスシリコン感光体であって、該潜像坦持体表面には表面保護層としてフッ素化アルキル基含有（メタ）アクリレートと光重合開始剤とを含有した含フッ素光硬化性組成物硬化層を設けたものてあることを特徴とする請求項４または請求項５記載の画像形成装置。
【発明の詳細な説明】
【技術分野】
【０００１】
本発明は、電子写真法、静電記録、静電印刷等に使用される正帯電性液体現像剤および画像形成装置に関する。
【背景技術】
【０００２】
液体現像剤を用いた電子写真方式は、粉体トナーを用いた電子写真方式では実現できない利点として、サブミクロンサイズでの微細なトナーを用いることができ、高精細な画質を実現できること、少量のトナーで充分な画像濃度が得られること等が挙げられる。
【０００３】
このような液体現像剤としては、古くからアイソパー等の揮発性キャリアからなる液体現像剤が知られ、記録媒体上に転写または記録される際に、揮発性キャリア液が揮発ないし蒸発させられる必要があったが、揮発性キャリアの排出は環境汚染を引き起こすため、揮発性キャリアの回収手段が定着装置近傍に設けられる必要があるが、回収手段は画像形成装置を大型化させるという問題が生じる。
【０００４】
そこで、揮発性キャリア液に代えて、植物油等の不揮発性キャリア液とし、環境にやさしい液体現像剤とすることが知られ（特許文献１、２）、荷電制御剤（ＣＣＡ）を含有させて正帯電用液体現像剤とすることが知られているが、使用するＣＣＡの量が多くなると分散液の保存性が不安定となり、特に、液体状金属石鹸をＣＣＡとして使用すると、長期保存において粘度が上昇し、液体現像剤としての機能を果たすことが困難となるという問題がある。また、保存性の改良の観点からは、通常、植物油の酸化重合を防止の観点から酸化防止剤を含有させることも考えられるが、紙への液体現像剤の定着に際しては植物油の酸化重合を利用して定着が行われることからすると、酸化防止剤を含有させることにより紙への定着が阻害されることが想定され、また、植物油が紙に対する離型作用を示すことにより定着性を悪化させることが想定され、液体現像剤の保存性と液体現像剤を使用して画像形成するに際しての定着性は相反する要請である。
【特許文献１】特開２０００−１９７８７号公報
【特許文献２】特開２００５−１０５２８号公報
【発明の開示】
【発明が解決しようとする課題】
【０００５】
本発明は、植物油等の不揮発性キャリア液とする正帯電性液体現像剤にあって、保存性と定着性の両立を可能とする正帯電性液体現像剤および画像形成装置の提供を課題とする。
【課題を解決するための手段】
【０００６】
本発明の正帯電性液体現像剤は、少なくともオレイン酸、酸性高分子系分散剤及び亜リン酸有機エステル系酸化防止剤を含有した不揮発性キャリア中に、少なくとも塩基性高分子系分散剤とバインダー樹脂により被覆処理した塩基性処理顔料を分散させたことを特徴とする。
【０００７】
不揮発性キャリアが、植物油、シリコンオイル、流動パラフィンから選ばれる少なくとも一種であることを特徴とする。
【０００８】
オレイン酸を液体現像剤中５〜６０質量％の割合で含有すると共に、亜リン酸有機エステル系酸化防止剤を液体現像剤に対して０．１〜５質量％の割合で添加することを特徴とする。
【０００９】
本発明の画像形成装置は、撥油性表面を有すると共に静電潜像を有する潜像坦持体の表面に、少なくともオレイン酸、酸性高分子系分散剤及び亜リン酸有機エステル系酸化防止剤を含有した不揮発性キャリア中に少なくとも塩基性高分子系分散剤とバインダー樹脂により被覆処理された塩基性処理顔料を分散させた正帯電性液体現像剤を供給し、前記静電潜像を現像した後、形成された液体トナー像を直接或いは中間転写媒体を経由してシート状の被転写媒体に接触状態で電圧を印加しつつ転写し、該転写された液体トナー像を熱的に定着する画像形成装置であり、前記潜像坦持体表面が、前記液体現像剤における不揮発性キャリアに対する接触角が６０°〜９０°の撥油性表面とされることを特徴とする。
【００１０】
撥油性表面を有する潜像坦持体表面の帯電手段が、非接触式のスコロトロン帯電装置であることを特徴とする。
【００１１】
潜像坦持体が有機感光体またはアモルファスシリコン感光体であって、該潜像坦持体表面には表面保護層としてフッ素化アルキル基含有（メタ）アクリレートと光重合開始剤とを含有した含フッ素光硬化性組成物硬化層を設けたものてあることを特徴とする。
【発明を実施するための最良の形態】
【００１２】
本発明の正帯電性液体現像剤は、少なくともオレイン酸、酸性高分子系分散剤及び亜リン酸有機エステル系酸化防止剤を含有した不揮発性キャリア中に、少なくとも塩基性高分子系分散剤とバインダー樹脂により被覆処理した塩基性処理顔料を、酸−塩基相互作用により分散させたものである。
【００１３】
不揮発性キャリアとしては、植物油、シリコンオイル、流動パラフィンから選ばれる少なくとも１種である。植物油としては、大豆油、サフラワー油、ＭＯヒマワリ油、綿実油、菜種油、紅花油、アマニ油、デバイダーオイル、ＨＯＬＬキャノーラ、オリーブ油、落花生油、ゴマ油、コーン油等の１種または複数種の混合油である。オレイン酸、リノール酸、リノレイン酸等の不飽和結合の割合が多い脂肪酸組成からなるトリグリセライドは、酸化重合性に優れるので好ましく、また、このトリグリセライドをキャリア液とする液体現像剤が使用される画像形成装置は、定着手段を簡素化できるので好ましい。植物油中のトリグリセライドの組成の一例を下記の表１に示す。尚、表中における（％）は、各脂肪酸の全脂肪酸に対する割合（質量％）である。
【００１４】
【表１】
2008242039.tif 000003
【００１５】
シリコンオイルとしては、信越シリコン社製のＫＦ−９９５、ＫＦ−９９４、ＫＦ−９６  ２０〜１０００ｃｓｔ、東レシリコン社製のＳＨ３４４、東芝シリコン社製のＴＳＦ４５１シリーズ、ＴＳＦ４０４（環状ジメチルポリシロキサン）、ＴＳＦ４７０４（アミノ変性シリコン）等が例示される。また、流動パラフィンとしては、和光純薬社製、また、エッソ石油社製のクリストールＪ５２、Ｊ７２、Ｊ３５２等が例示される。
【００１６】
不揮発性キャリアとしては、定着性の観点からは好ましくは植物油とするとよい。植物油やオレイン酸はその不飽和基により酸化重合性を有し、また、後述するように撥油性表面を有する感光体との組合せにより、紙等への定着性に優れるものとできる。シリコンオイル、流動パラフィンを不揮発性キャリアとする場合、後述するように撥油性表面を有する感光体との組合せにより、不活性なシリコンオイルや流動パラフィンを画像部、非画像部に付着しないようにすると共に液体現像剤中に酸化重合性を有するオレイン酸を含有させることにより紙等への定着性を確保することができる。不揮発性キャリアとしては、液体現像剤中５０〜８５質量％の割合で含有されるとよい。
【００１７】
オレイン酸は、室温で唯一、液状を示す高級不飽和脂肪酸であり、液体現像剤の粘度調整や電荷制御、また、酸化重合性を目的として添加され、液体現像剤中５〜６０質量％、好ましくは１０〜５０質量％の割合で含有されるとよい。
【００１８】
次に、本発明における塩基性処理顔料は、顔料をバインダー樹脂と塩基性高分子分散剤との混合物により被覆処理したものである。顔料としては無機顔料、有機顔料が例示される。無機顔料としては、カーボンブラックであるファーネスブラック、アセチレンブラック、チャンネルブラック、市販品であるプリンテックスＧ、プリンテックスＶ、スペシャルブラック４、スペシャルブラック４−Ｂ（デグサ社製）、三菱＃４４、＃３０、ＭＡ−１１、ＭＡ−１００（三菱カーボン社製）、ラーベン３０、ラーベン４０、コンダクテックスＳＣ（コロンビアカーボン社製）、リーガル４００、６６０、８００、ブラックパールＬ（キャボット社製）などが挙げられる。また、酸化亜鉛、酸化チタン、酸化ケイ素等の無機白色顔料を用いてもよい。
【００１９】
有機顔料としては、フタロシアニンブルー、フタロシアニングリーン、ローダミンレーキ、マラカイトグリーンレーキ、メチルバイオレットレーキ、ピーコックブルーレーキ、ナフトールグリーンＢ、パーマネントレッド４Ｒ、ハンザイエロー、ベンジジンイエロー、チオインジゴレッド等が例示される。
【００２０】
塩基性高分子分散剤としては、味の素ファインテクノ（株）製、アジスパーＰＢ−８２２、川研ファインケミカル（株）製、ヒノアクト７０００、ＡＶＥＣＩＡ（株）製、ＳＯＬＳＰＥＲ３２０００等が例示される。
【００２１】
また、バインダー樹脂としては、ポリエステル樹脂、エチレン・酢酸ビニル共重合体、スチレン・アクリル樹脂、ロジン変性樹脂、ポリエチレン、エチレン・アクリル酸共重合体、エチレン・無水マレイン酸共重合体、ポリビニルピリジン、ポリビニルピロリドン、エチレン・メタクリル酸共重合体またはエチレン・アクリル酸エステル共重合体から選ばれる１種もしくは２種以上の樹脂が例示される。
【００２２】
バインダー樹脂と塩基性高分子分散剤との混合比は、バインダー樹脂：塩基性高分子分散剤（重量比）＝９：１〜７：３とするとよく、また、顔料に対するバインダー樹脂と塩基性高分子分散剤の混合物との混合比は、顔料：バインダー樹脂と塩基性高分子分散剤の混合物（重量比）＝１５：８５〜４５：５５とするとよい。塩基性処理顔料は、顔料、塩基性高分子分散剤、バインダー樹脂をメチルエチルケトン中でビーズミルを使用して分散混合した後、水中に投入して析出させ、析出物を脱溶剤、乾燥処理、微粉化工程を経て調製するとよい。塩基性処理顔料は液体現像剤中、８〜５０質量％、好ましくは１０〜４０質量％の割合で含有されるとよい。
【００２３】
酸性高分子分散剤は、酸−塩基相互作用を利用して液体現像剤中での塩基性顔料の分散性を高めるものである。酸性高分子分散剤としては、味の素ファインテクノ（株）製、アジスパーＰＡ１１１、川研ファインケミカル（株）製、ＫＦ−１００００、アルファ化研（株）アルファレジンＳＡ−３００等が例示される。酸性高分子分散剤は、液体現像剤中０．０１〜１質量％の割合で含有されるとよい。
【００２４】
次に、本発明の液体現像剤には、酸化防止剤として亜リン酸有機エステル系酸化防止剤が添加される。亜リン酸有機エステル系酸化防止剤は、植物油等の酸化を防止することができ、液体現像剤の保存性に有効であるが、熱定着時にあっては、転写紙中に含有される水分と加熱状態で接触して加水分解され、酸化防止機能を無くすことができる。その結果、転写紙上の液体トナーに含有されるオレイン酸や植物油は酸化重合が促進され、離型剤作用を消失すると共に、定着に際しては酸化防止剤を添加しないものと比較しても遜色のない定着率とできることが見いだされた。また、ベンゼン骨格を有する亜リン酸有機エステル系酸化防止剤とすると、加水分解によりフェノール化合物が副生して植物油の腐敗や変性を防止するものと考えられ、臭いや着色をも防止しうるものと考えられる。なお、他の構造の酸化防止剤は、後述するように、保存性には優れるものの、酸化防止剤を添加しないものに比しても画像濃度が低く、また、定着性においても劣るものとなる。
【００２５】
亜リン酸有機エステル系酸化防止剤は、亜リン酸の酸クロライドである三塩化リンまたはアルキル置換三塩化リンに、メチル基を３個以上有するアルコールを反応させ、脱塩酸することによって合成されるものである。メチル基を３個以上有するアルコールとしては、例えばｔ−ブタノール、ネオペンチルアルコール、ネオヘプチルアルコール、ネオノニルアルコール、ネオデシルアルコール、２−エチル−２，３，３−トリメチルブタノール、２，２，４，４−テトラメチルペンタノール、２，２，３，４−テトラメチルペンタノール、２，２，３，３−テトラメチルペンタノール、２−イソプロピル−２，３，５，５−テトラメチルヘキサノール、２，３，４−トリメチル−２−ネオペンチルペンタノール、２，２，４，４，６，６−ヘキサメチルヘプタノール、２，４，４−トリメチル−２−ｔ−ペンチルペンタノール、２−エチル−２，３，３，５，５−ペンタメチルヘキサノール等が挙げられる。
【００２６】
亜リン酸有機エステル系酸化防止剤の具体例としては、例えばトリフェニルホスファイト、トリスノニルフェニルホスファイト、トリクレジルホスファイト、トリメチルホスファイト、トリエチルホスファイト、トリ−ｎ−ブチルホスファイト、トリオクチルホスファイト、トリス（２−エチルヘキシル）ホスファイト、トリデシルホスファイト、トリラウリルホスファイト、トリオレイルホスファイト、トリストリデシルホスファイト、トリセチルホスファイト、ジフェニルモノ（２−エチルヘキシル）ホスファイト、ジフェニルモノデシルホスファイト、ジフェニルモノ（トリデシル）ホスファイト、トリラウリルチオホスファイト、ジエチルハイドロゲンホスファイト、ジラウリルハイドロゲンホスファイト、ジオレイルハイドロゲンホスファイト、ジフェニルハイドロゲンホスファイト、テトラフェニルジプロピレングリコールジホスファイト、テトラフェニルテトラ（トリデシル）ペンタエリスリトールテトラフォスファイト、テトラ（Ｃ12〜Ｃ15アルキル）−４，４′−イソプロピリデンジフェニルジホスファイト、ビス（トリデシル）ペンタエリスリトールジホスファイト、ビス（ノニルフェニル）ペンタエリスリトールジホスファイト、４，４′−ブチリデン−ビス（３−メチル−６−ｔ−ブチルフェニル−ジ−トリデシルホスファイト）等が挙げられ、室温で液状の亜リン酸有機エステル系酸化防止剤が好ましい。これらのものは城北化学工業（株）製として入手可能である。
【００２７】
亜リン酸有機エステル系酸化防止剤は、液体現像剤に対して０．１〜５質量％、好ましくは０．２〜３質量％の割合で添加するとよい。０．１質量％より少ないと液体現像剤の保存性が悪化し、５質量％より多いと、定着性が悪化するので好ましくない。
【００２８】
本発明の液体現像剤は、顔料として塩基性処理顔料を使用することにより、電荷制御剤を含有させなくとも優れた正帯電性液体現像剤とできるが、必要ならば下記のごとき電荷制御剤を配合することができる。具体的にはテトラエチルチタネート、テトライソプロピルチタネート、テトラ−ｎ−プロピルチタネート、テトラ−ｎ−ブチルチタネート、テトラ−ｔｅｒｔ−ブチルチタネート、テトラ−２−エチルヘキシルチタネート、テトラオクチルチタネート、テトラメトキシチタン等や、チタニルアセチルアセテート等のチタンキレート等を挙げることができ、さらにその他の例としては、チタネートカップリング剤、例えばイソプロピルトリイソステアロイルチタネート、イソプロピルトリデシルベンゼンスルホニルチタネート、イソプロピルトリス（ジオクチルピロホスフェート）チタネート、テトライソプロピルビス（ジオクチルホスファイト）チタネート、テトラオクチルビス（ジトリデシルホスファイト）チタネート、テトラ（２,２−ジアリルオキシジルメチル−１−ブチル）ビス（ジ−トリデシル）、ビス（ジオクチルパイロフォスフェート）エチレンチタネート、イソプロピルトリオクタノイルチタネート、イソプロピルジメタクリルイソステアロイルチタネート、イソプロピルイソステアロイルジアクリルチタネート、イソプロピルトリ（ジオクチルホスフェート）チタネート、イソプロピルトリクミルフェニルチタネート、イソプロピルトリ（Ｎ−アミノエチル−アミノエチル）チタネートが挙げられる。
【００２９】
本発明の液体現像剤には、他に老化防止剤、紫外線吸収剤等を含有させてもよい。
【００３０】
本発明の液体現像剤は、ステンレス容器に不揮発性キャリア、オレイン酸、塩基性処理顔料と酸性高分子分散剤、亜リン酸有機エステル系酸化防止剤を投入し、アトライター、サンドミル、ボールミル、振動ミル等で分散することによって、着色微粒子の一次粒子径（個数平均粒径）が１μｍ以下のものとされる。
【００３１】
また、本発明の液体現像剤は、粘度（２５℃）としては５０ｍＰａ・ｓ〜１０００ｍＰａ・ｓ、また、電気抵抗としては２５℃で１×１０10Ω・ｃｍ〜５×１０14Ω・ｃｍとできる。
【００３２】
次に、本発明で使用する液体現像用感光体の基本構造の断面図を図１に示す。図１中、１は導電性支持体、２は感光層、３は表面保護層である。
【００３３】
導電性支持体１は、図では筒状のものを図示するが、シート状であってもよく、アルミニウム、アルミニウム合金、ニッケル、ステンレス、鉄、真鍮などの金属単体材料、またはこの金属もしくは金属酸化物等の導電性材料を蒸着等によりポリエステル、ポリイミド、ポリカーボネート、ガラス等の絶縁性基板上に薄膜形成したものなどが用いられる。
【００３４】
感光層２としては、正帯電性の有機感光層や無機感光層である。有機感光層として、以下、単層型の有機感光層について説明するが、電荷発生層と電荷輸送層とを順次積層した、所謂、機能分離型の積層感光体であってよい。
【００３５】
単層型の有機感光層は、導電性支持体上に電荷発生剤、電荷輸送剤、増感剤等とバインダーからなる塗布液を塗工することにより設けられる。電荷発生剤としてはフタロシアニン系顔料、アゾ系顔料、キノン系顔料、ペリレン系顔料、キノシアトン系顔料、インジゴ系顔料、ビスベンゾイミダゾール系顔料、キナクリドン系顔料が挙げられ、好ましくはフタロシアニン系顔料、アゾ系顔料である。電荷輸送剤としてはヒドラゾン系、スチルベン系、フェニルアミン系、アリールアミン系、ジフェニルブタジエン系、オキサゾール系等の有機正孔輸送化合物が例示され、また、共に添加される増感剤としては各種の電子吸引性有機化合物があり、電子輸送剤としても知られているパラジフェキノン誘導体、ナフトキノン誘導体、クロラニル等が例示される。また、バインダーとしてはポリカーボネート樹脂、ポリアリレート樹脂、ポリエステル樹脂等の熱可塑性樹脂が例示されるが、ポリカーボネート樹脂が好ましい。各成分の組成比は、バインダー４０〜７５質量％、電荷発生剤０．５〜２５質量％、電荷輸送剤１０〜５０質量％、増感剤０．５〜３０質量％であり、好ましくはバインダー４５〜６５質量％、電荷発生剤１〜２０質量％、電荷輸送剤２０〜４０質量％、増感剤２〜２５質量％である。各成分はトルエン、メチルエチルケトン等の有機溶剤と共にホモミキサー、ボールミル、サンドミル、アトライター、ペイントコンディショナー等の攪拌装置で粉砕・分散混合され塗布液とされる。塗布液は、導電性支持体上にディップコート、リングコート、スプレーコート等により乾燥後の膜厚１５〜４０μｍ、好ましくは２０〜３５μｍで塗布・乾燥される。
【００３６】
また、無機感光層としてはアモルファスシリコン（ａ−Ｓｉ）系光導電層が例示される。ａ−Ｓｉ系光導電層を構成する材料には、ａ−Ｓｉ系もしくはａ−Ｓｉ合金系の光導電材料があり、ａ−Ｓｉ、ａ−ＳｉＣ、ａ−ＳｉＮ、ａ−ＳｉＯ、ａ−ＳｉＧｅ、ａ−ＳｉＣＮ、ａ−ＳｉＮＯ、ａ−ＳｉＣＯ、ａ−ＳｉＣＮＯなどが挙げられる。これらは、例えば、グロー放電分解法、各種スパッタリング法、各種蒸着法、ＥＣＲ法、光ＣＶＤ法、触媒ＣＶＤ法、反応性蒸着法などにより成膜形成し、その成膜形成にあたって、ダングリンドボンド終端用に水素（Ｈ）、ハロゲン元素（Ｆ、Ｃｌ）を膜中に１〜４０原子％含有させる。また、この光導電層の暗導電率や光導電率などの電気的特性あるいは光学的バンドギャップなどについて所望の特性を得るために、周期律表第III ａ族元素（以下、III ａ族元素）や第Ｖａ族元素（以下、Ｖａ族元素）を含有させたり、炭素（Ｃ）、窒素（Ｎ）、酸素（Ｏ）等の元素を含有させて上記諸特性を調整することができる。
【００３７】
III ａ族元素及びＶａ族元素としては、それぞれホウ素（Ｂ）およびリン（Ｐ）が、共有結合性に優れて半導体特性を敏感に変え得る点で望ましく、その上優れた光感度が得られるという点で望ましい。その含有量としては、炭素（Ｃ）、窒素（Ｎ）、酸素（Ｏ）等の元素と共に含有させる場合は、III ａ族元素であれば０．１〜２０，０００ｐｐｍがよく、Ｖａ族元素であれば０．１〜１０，０００ｐｐｍがよい。また、Ｃ、Ｎ、Ｏ等の元素を含有させないかまたは微量含有させる場合は、III ａ族元素であれば０．０１〜２００ｐｐｍ、Ｖａ族元素であれば０．０１〜１００ｐｐｍ含有させるのがよい。これらの元素は層厚方向にわたって含有量に勾配を設けてもよく、その場合には層全体の平均含有量が上記範囲内であればよい。
【００３８】
また、ａ−Ｓｉ系光導電層には、微結晶シリコン（μｃ−Ｓｉ）を含んでいてもよい。μｃ−Ｓｉを含むことにより光導電層の暗及び光導電率を高めることができ、この層の設計自由度が増す。μｃ−Ｓｉは上記と同様の形成法で、成膜条件を変えることによって形成することができる。例えばグロー放電分解法では、基体温度および高周波電力を高めに設定し、希釈ガスとしての水素流量を増すことによって形成できる。また、μｃ−Ｓｉを含む場合にも上記と同様の不純物元素を添加させることも可能である。
【００３９】
さらに、ａ−Ｓｉ系光導電層には、より優れた電子写真特性を得るために、基体の間にキャリア注入阻止層を形成したり光導電層の表面に表面層を形成するとよい。これらの層もａ−Ｓｉ系光導電材料により形成することが、ａ−Ｓｉ系光導電層とのマッチングがよく、また同一の成膜装置によって連続して成膜形成することができるので好ましい。
【００４０】
このようなキャリア注入阻止層には、上記のａ−Ｓｉ系光導電材料に光導電層より多くのIII ａ族元素やＶａ族元素を含有させて導電型を調整したり、より多くのＣ、Ｎ、Ｏを含有させて高抵抗としたものが用いられる。また、表面層には、上記のａ−Ｓｉ系光導電材料により多くのＣ、Ｎ、Ｏを含有させて高抵抗としたものが用いられる。これらの層を積層することにより、帯電能や光感度特性を高めたり耐久性、耐磨耗性、耐環境性を高めたりすることができ、ａ−Ｓｉ系光導電層の優れた電子写真特性をさらに向上させることができる。
【００４１】
ａ−Ｓｉ系光導電層の厚みは通常５〜１００μｍ、好適には１５〜８０μｍとするとよい。また、キャリア注入阻止層の厚みは０．１〜１０μｍ、好適には０．３〜５μｍがよく、表面層の厚みは０．０５〜５μｍ、好適には０．１〜２μｍがよい。
【００４２】
次に、有機感光層、無機感光層表面を撥油性とするための表面保護層３が設けられる。本発明における表面保護層としては、特開２００５−１７１２３８に記載のフッ素化アルキル基含有（メタ）アクリレートと光重合開始剤とを含有した含フッ素光硬化性組成物の硬化層からなり、表面保護層表面に対する植物油の接触角が、大豆油換算で６０°〜９０°とされるものであり、これにより、植物油をキャリア液とする液体現像剤に対する撥油性に優れることから、塗膜強度が強く、かつ耐傷性および防汚性に優れ、長寿命の液体現像用感光体とできる。
【００４３】
フッ素化アルキル基含有（メタ）アクリレートは、下記一般式（１）
【００４４】
【化１】
2008242039.tif 000004
【００４５】
〔一般式（１）中、Ｒは水素原子又は炭素数１〜４のアルキル基であり、Ｘはヘテロ原子を有していても良いアルキレン鎖、又は下記一般式（２）
【００４６】
【化２】
2008242039.tif 000005
【００４７】
｛一般式（２）中、Ｙは酸素原子又は硫黄原子であり、ｍとｎは同一でも異なっていても良い１〜４の整数であり、Ｒｆ1はフッ素化アルキル基である。｝で表される連結基であり、Ｒｆはフッ素化アルキル基である。〕
で表される末端にフッ素化アルキル基を有する官能基と、２個以上の（メタ）アクリロイル基とを有し、且つ、１分子中のフッ素原子含有率が２５質量％以上で分子量が５００〜４０００の（メタ）アクリレートである。
【００４８】
以下、本発明で使用するフッ素化アルキル基含有（メタ）アクリレート〔（Ａ−１）〜（Ａ−４）〕について説明する。
【００４９】
合成例１（Ａ−１）
水分離管を具備した５００ｍｌ四つ口フラスコに、トリメチロールプロパン３３．５ｇ、３−パーフルオロオクチルプロピオン酸（東ソー・エフテック株式会社製）１２３．０ｇ、トルエン５０ｇ、シクロヘキサン５０ｇを投入し、濃硫酸２．５ｇを加え、１２時間共沸脱水を行った。４．５ｇの水生成を確認した後、一旦２５℃に冷却し、アクリル酸４５．０ｇ、ハイドロキノン０．４ｇを加え、空気を吹き込みながら更に共沸脱水を行った。９．０ｇの水生成を確認した後、２５℃に冷却した。反応液にトルエンを１５０ｇ加え、２５％水酸化ナトリウム水溶液３０ｇで中和洗浄、さらに２０％の食塩水４０ｇで３回洗浄を行った。減圧下、トルエン及びシクロヘキサンを留去して微黄色液体１７０ｇを得た。このものをトルエン１５０ｍｌに溶解し、シリカゲルクロマトグラフィーにより精製を行った。次いで減圧下、酸素を吹き込みながらウォータバス温度５０℃以下でトルエンを留去することで、構造式
【００５０】
【化３】
2008242039.tif 000006
【００５１】
で示されるフッ素化アルキル基含有アクリレート（Ａ−１）を得た。
【００５２】
合成例２（Ａ−２）
２００ｍｌ反応フラスコにジペンタエリスリトールヒドロキシペンタアクリレート１５．７ｇ（０．０３モル）、トリエチルアミン２ｇ、酢酸エチル１０ｇを投入し、撹拌下パーフルオロオクチルエチルメルカプタン２８．８ｇ（０．０６モル）を徐々に加えた。反応温度は３５℃まで上昇した。加え終わった後、さらに５０℃で３時間撹拌した。撹拌終了後、酢酸エチル６０ｇを加え均一とした後、１規定塩酸１００ｍｌで有機層を洗浄した。更に水１００ｍｌで２回洗浄した後、有機層を分取した。５０℃以下の条件で反応溶媒を、エバポレーターを用いて減圧留去した後、さらに真空ポンプで乾燥することで、構造式
【００５３】
【化４】
2008242039.tif 000007
【００５４】
で示されるフッ素化アルキル基含有アクリレート（Ａ−２）を得た。
【００５５】
合成例３（Ａ−３）
２００ｍｌ反応フラスコにトリス（アクリロキシエチル）イソシアヌレート（東亜合成株式会社製アロニックスＭ−３１５）２１．２ｇ（０．０５モル）、トリエチルアミン１．０ｇ、酢酸エチル１５ｇ溶液に、室温でパーフルオロヘキシルエチルメルカプタン１９．０ｇ（０．０５モル）を、撹拌しながら滴下した（反応温度は３５℃まで上昇した）。投入後、さらに５０℃で３時間撹拌し、５０℃以下で減圧下、酢酸エチル、トリエチルアミンを留去することで、構造式
【００５６】
【化５】
2008242039.tif 000008
【００５７】
で示されるフッ素化アルキル基含有アクリレート（Ａ−３）を得た。
【００５８】
合成例４（Ａ−４）
合成例３においてトリス（アクリロキシエチル）イソシアヌレート（東亜合成株式会社製アロニックスＭ−３１５）２１．２ｇ（０．０５モル）の代わりにＥＯ変性リン酸トリアクリレート１５．１ｇ（０．０５モル）を、パーフルオロヘキシルエチルメルカプタン１９．０ｇ（０．０５モル）の代わりにパーフルオロオクチルエチルメルカプタン２４．０ｇ（０．０５モル）を用いた以外は合成例３と同様にして、構造式
【００５９】
【化６】
2008242039.tif 000009
【００６０】
で示されるフッ素化アルキル基含有アクリレート（Ａ−４）を得た。
【００６１】
合成したフッ素化アルキル基含有（メタ）アクリレート〔（Ａ−１）〜（Ａ−４）〕の性状を下記表２に示す。
【００６２】
【表２】
2008242039.tif 000010
【００６３】
このようにして得たフッ素化アルキル基含有（メタ）アクリレートと光重合開始剤とからなる含フッ素光硬化性組成物層を感光層表面に設けた後、１００ｍＪ／ｃｍ2 〜５００ｍＪ／ｃｍ2 の紫外線を照射して硬化させることにより、その表面に対する植物油の接触角が大豆油換算で６０°〜９０°で、膜厚が０．１〜３μｍである表面保護層を形成することができる。
【００６４】
また、表面保護層の膜厚は、有機感光層の場合には、０．１μｍ〜３μｍ、好ましくは０．１５μｍ〜２．５μｍであり、０．１μｍより薄いと撥油性機能維持が低下するという問題が生じ、３μｍを越えると光減衰残留電位が高くなり、感光体の表面保護層としては好ましくない。また、無機感光層の場合には、０．１μｍ〜１．５μｍ、好ましくは０．２μｍ〜１．５μｍであれば正帯電感光体として実用範囲にある。
【００６５】
本発明における含フッ素光硬化性組成物は、光成形硬化させることによりその硬化物を得ることができ、低屈折率、透明性等の光学特性と寸法安定性・強度などの力学特性、更にフッ素原子由来の表面特性を兼備しながら、加水分解といった化学的劣化を受け難く、耐湿熱性も良好であり、長期での前記性能を安定維持できるものである。
【００６６】
また、表面保護層におけるフッ素原子含有率として８質量％以上、好ましくは  ８．５〜６０質量％となるようには調整するとよい。光硬化性組成物（硬化物）中におけるフッ素含有率が８．５質量％未満であると、強度が不足すると共に植物油に対する接触角を高くすることができない。
【００６７】
本発明の表面保護層においては、そのフッ素原子含有率として８．５質量％以上とするものであり、これにより、表面強度に優れるものとできると共にキャリア液である植物油に対する耐久後の接触角を６０°〜９０°とすることができ、非画像部へのキャリア液の付着の少ない表面保護層とできるものである。また、この感光体からなる画像形成装置においては、クリーニングトナー量を減少させることができる。
【００６８】
また、表面保護層における表面抵抗率は２５℃で１×１０13Ω・ｃｍ〜５．０×１０15Ω・ｃｍとするとよい。
【００６９】
本発明における接触角は、表面保護層表面に、大豆油（日清オイリオ（株）製、トリグリセライドにおけるオレイン酸成分が２３．３質量％）を１μＬ滴下した状態で、接触角測定装置（協和界面科学（株）製、ＤｒｏｐＭａｓｔｅｒＤＭ７００）を使用し、滴下後１００ｍｓ後の接触角（１００ｍｓ値）と５９００ｍｓ後の接触角（５９００ｍｓ値）を求めるものである。また、耐久性は、上記の如くにして接触角を求めた後、その表面を油被膜が残らないようにベンコット（旭化成（株）製、ＢＥＭＣＯＴ）で清掃する方法を５回繰り返し、その５回目の接触角をもって耐久性の評価を行うものである。
【００７０】
以下、本発明で使用する有機感光体、無機感光体の作製例を示す。
（正帯電用有機感光体ドラムの作製）
（感光層形成用塗布液の調製）                                                    ・ポリカーボネート樹脂（帝人化成（株）製、ＴＳ−２０２０）  ・・  ２１質量部
・無金属フタロシアニン（大日本インキ化学工業（株）製）      ・・    ２質量部
・ヒドラゾン化合物（アナン（株）製）                        ・・  １０質量部
・３，５−ジメチル−３′，５′−ジ（ｔ）ブチル−４，４′−ジフェノキノン
・・    ５質量部
・トルエン                                                  ・・１８０質量部
からなる組成を、ペイントコンディショナー中で１０時間分散混合し、塗布液とした。
得られた感光層形成用塗布液をΦ４０ｍｍのアルミ素管にリングコート法で塗工、乾燥して、膜厚２０μｍの感光層を形成した。
【００７１】
（撥油性表面層を有する正帯電用有機感光体（あ）の作製）
上記で得た感光体ドラムを１２０ｒｐｍで回転させながら、感光層上に、組成
・  フッ素化アルキル基含有（メタ）アクリレート（Ａ−１）
・・・    ７０質量部
・  ネオペンチルグリコールジアクリレート          ・・・    ３０質量部
・  ２−ヒドロキシ−２−メチル−１−フェニルプロパン−１−オン
・・・  ０．４質量部
からなる組成物のメチルセルソルブ溶液（固形分濃度９％）を塗布液とし、旭サナック（株）製のスプレー塗布装置を使用して、１回塗布した。塗布後は、円筒チューブ回転乾燥用紫外線照射装置（日本文化精工（株）製「ＮＰＴ４５３」）を用い、１２０ｒｐｍで回転させながら、照射量１６０ｍＪ／ｃｍ2 で２０秒間乾燥させ、膜厚０．８μｍの表面保護層を形成し、有機感光体（あ）を得た。
【００７２】
（撥油性表面層を有する正帯電用有機感光体（い）の作製）
正帯電用有機感光体（あ）と同様に、感光体ドラムを１２０ｒｐｍで回転させながら、感光層上に、組成
・  フッ素化アルキル基含有（メタ）アクリレート（Ａ−２）
・・・    ６０質量部
・  ペンタエリスリトールテトラアクリレート        ・・・    ４０質量部
・  ２−ヒドロキシ−２−メチル−１−フェニルプロパン−１−オン
・・・      ４質量部
からなる組成物のメチルセルソルブ溶液（固形分濃度を５％）とした塗布液を、旭サナック（株）製のスプレー塗布装置を使用して、２回塗布した。塗布後は、円筒チューブ回転乾燥用紫外線照射装置（日本文化精工（株）製「ＮＰＴ４５３」）を用い、１２０ｒｐｍで回転させながら、照射量１６０ｍＪ／ｃｍ2 で２０秒間乾燥させ、膜厚１μｍの表面保護層を形成し、有機感光体（い）を得た。
【００７３】
（撥油性表面層を有する正帯電用有機感光体（う）の作製）
正帯電用有機感光体（あ）と同様に、感光体ドラムを１２０ｒｐｍで回転させながら、感光層上に、組成
・  フッ素化アルキル基含有（メタ）アクリレート（Ａ−３）
・・・    ５０質量部
・  トリメチロールプロパントリアクリレート        ・・・    ５０質量部
・  ２−ヒドロキシ−２−メチル−１−フェニルプロパン−１−オン
・・・      ４質量部
からなる組成物のメチルセルソルブ溶液（固形分濃度を５％）とした塗布液を、旭サナック（株）製のスプレー塗布装置を使用して、２回塗布した。塗布後は、円筒チューブ回転乾燥用紫外線照射装置（日本文化精工（株）製「ＮＰＴ４５３」）を用い、１２０ｒｐｍで回転させながら、照射量１６０ｍＪ／ｃｍ2 で２０秒間乾燥させ、膜厚１μｍの表面保護層を形成し、有機感光体（う）を得た。
【００７４】
（撥油性表面層を有する正帯電用有機感光体（え）の作製）
正帯電用有機感光体（あ）と同様に、感光体ドラムを１２０ｒｐｍで回転させながら、感光層上に、組成
・  フッ素化アルキル基含有（メタ）アクリレート（Ａ−４）
・・・    ５０質量部
・  トリメチロールプロパントリアクリレート        ・・・    ５０質量部
・  ２−ヒドロキシ−２−メチル−１−フェニルプロパン−１−オン
・・・      ４質量部
からなる組成物のメチルセルソルブ溶液（固形分濃度を１０％）とした塗布液を、旭サナック（株）製のスプレー塗布装置を使用して、１回塗布した。塗布後は、円筒チューブ回転乾燥用紫外線照射装置（日本文化精工（株）製「ＮＰＴ４５３」）を用い、１２０ｒｐｍで回転させながら、照射量１６０ｍＪ／ｃｍ2 で２０秒間乾燥させ、膜厚０．８μｍの表面保護層を形成し、有機感光体（え）を得た。
【００７５】
以下、本発明で使用するアモルファスシリコン感光体の作製例を示す。
（撥油性表面層を有する正帯電用アモルファスシリコン感光体（か）の作製）
正帯電用アモルファスシリコン感光体｛京セラ（株）製（Φ４０）｝を１２０ｒｐｍで回転させながら、感光層上に、組成
・  フッ素化アルキル基含有（メタ）アクリレート（Ａ−１）
・・・    ７０質量部
・  ネオペンチルグリコールジアクリレート          ・・・    ３０質量部
・  ２−ヒドロキシ−２−メチル−１−フェニルプロパン−１−オン
・・・  ０．４質量部
からなる組成物のイソプロピルアルコール溶液（固形分濃度５％）を塗布液とし、旭サナック（株）製のスプレー塗布装置を使用して、１回塗布した。塗布後は、円筒チューブ回転乾燥用紫外線照射装置（日本文化精工（株）製「ＮＰＴ４５３」）を用い、感光体ドラムを１２０ｒｐｍで回転させながら、照射量１６０ｍＪ／ｃｍ2 とし２０秒間乾燥させ、膜厚０．１μｍの表面保護層を形成し、アモルファスシリコン感光体（か）を得た。
【００７６】
（撥油性表面層を有する正帯電用アモルファスシリコン感光体（き）の作製）
アモルファスシリコン感光体（か）と同様に、感光体ドラムを１２０ｒｐｍで回転させながら、感光層上に、組成
・  フッ素化アルキル基含有（メタ）アクリレート（Ａ−２）
・・・    ６０質量部
・  ペンタエリスリトールテトラアクリレート        ・・・    ４０質量部
・  ２−ヒドロキシ−２−メチル−１−フェニルプロパン−１−オン
・・・      ４質量部
からなる組成物のイソプロピルアルコール溶液（固形分濃度５％）を塗布液とし、旭サナック（株）製のスプレー塗布装置を使用して、２回塗布した。塗布後は、円筒チューブ回転乾燥用紫外線照射装置（日本文化精工（株）製「ＮＰＴ４５３」）を用い、感光体ドラムを１２０ｒｐｍで回転させながら、照射量１６０ｍＪ／ｃｍ2 とし２０秒間乾燥させ、膜厚１μｍの表面保護層を形成し、アモルファスシリコン感光体（き）を得た。
【００７７】
（撥油性表面層を有する正帯電用アモルファスシリコン感光体（く）の作製）
アモルファスシリコン感光体（か）と同様に、感光体ドラムを１２０ｒｐｍで回転させながら、感光層上に、組成
・  フッ素化アルキル基含有（メタ）アクリレート（Ａ−３）
・・・    ５０質量部
・  トリメチロールプロパントリアクリレート        ・・・    ５０質量部
・  ２−ヒドロキシ−２−メチル−１−フェニルプロパン−１−オン
・・・      ４質量部
からなる組成物のイソプロピルアルコール溶液（固形分濃度６％）を塗布液とし、旭サナック（株）製のスプレー塗布装置を使用して、２回塗布した。塗布後は、円筒チューブ回転乾燥用紫外線照射装置（日本文化精工（株）製「ＮＰＴ４５３」）を用い、感光体ドラムを１２０ｒｐｍで回転させながら、照射量１６０ｍＪ／ｃｍ2 とし２０秒間乾燥させ、膜厚１．５μｍの表面保護層を形成し、アモルファスシリコン感光体（く）を得た。
【００７８】
（撥油性表面層を有する正帯電用アモルファスシリコン感光体（け）の作製）
アモルファスシリコン感光体（か）と同様に、感光体ドラムを１２０ｒｐｍで回転させながら、感光層上に、組成
・  フッ素化アルキル基含有（メタ）アクリレート（Ａ−４）
・・・    ５０質量部
・  トリメチロールプロパントリアクリレート        ・・・    ５０質量部
・  ２−ヒドロキシ−２−メチル−１−フェニルプロパン−１−オン
・・・      ４質量部
からなる組成物のイソプロピルアルコール溶液（固形分濃度８％）を塗布液とし、旭サナック（株）製のスプレー塗布装置を使用して、１回塗布した。塗布後は、円筒チューブ回転乾燥用紫外線照射装置（日本文化精工（株）製「ＮＰＴ４５３」）を用い、感光体ドラムを１２０ｒｐｍで回転させながら、照射量１６０ｍＪ／ｃｍ2 とし２０秒間乾燥させ、膜厚０．２μｍの表面保護層を形成し、アモルファスシリコン感光体（け）を得た。
【００７９】
次に、本発明の画像形成方法について説明する。
【００８０】
図１は中間転写ベルト使用のタンデム式カラー電子写真画像形成装置を説明するこめの図であり、図２はその感光体周りの説明図である。
図中１は撥油性潜像坦持体（感光体）、２は供給ローラ、３はアニロックスローラ、４は現像ローラ、５は現像ローラクリーニングユニット、６は書き込み用ＬＥＤヘッド、７はスコロトロン帯電器、８は除電用ＬＥＤ、９は感光体クリーニングユニット、１０Ｙはイエロー液体トナー貯蔵供給制御ユニット、１０Ｃはシアン液体トナー貯蔵供給制御ユニット、１０Ｍはマゼンタ液体トナー貯蔵供給制御ユニット、１０Ｂはブラック液体トナー貯蔵供給制御ユニット、１１はクリーニング液体トナー循環パス、１２は中間転写ベルト、１３は中間転写ベルトクリーニングユニット、１４は１次転写ローラ、１５は駆動ローラ、１６は従動ローラ、１７は２次転写ローラ、１８は２次転写ローラクリーニングユニット、１９は定着ローラ、２０は搬送パス、２１は両面印字給紙パス、２２は給紙ピックアップコロ、２３は給紙カセット、２４はゲートローラ、２５は排紙ローラ対、Ｐは記録媒体である。
【００８１】
図１のカラー電子写真画像形成装置は、図２に示す画像形成部及び現像装置を４つ並べ、それぞれイエロー（Ｙ）、シアン（Ｃ）、マゼンタ（Ｍ）、ブラック（Ｂ）からなる各色の液体トナー貯蔵供給制御ユニット（１０Ｙ、１０Ｃ、１０Ｍ、１０Ｂ）を現像装置下部に設けた構成からなる。
【００８２】
図２の画像形成部は、撥油性潜像坦持体（感光体ドラム）１を帯電装置のスコロトロン帯電器７で一様に帯電させ、書き込み用ＬＥＤヘッドにより入力された画像信号に基づき露光され、帯電された撥油性感光体ドラム１Ｙ上に静電潜像を形成する。これは、１色の例えばイエロー液体現像を行う画像形成部を説明するものであり、他のシアン、マゼンタ、ブラックの液体現像を行う為には同様の構成が並設して設けられる。
【００８３】
なお、帯電装置として非接触の正帯電装置（スコロトロン帯電器）を使用するとオゾンの発生量が負帯電に比して１／１０になるので有利であり、また、陽極酸化で潜像坦持体（感光体）上の微量に存在する植物油が酸化重合するのを防止するために、液体現像剤中の亜リン酸有機エステル系酸化防止剤が機能するので、長期に渡って潜像坦持体上の静電潜像形成を阻害することがない。
【００８４】
現像装置は、イエロー液体トナー貯蔵供給制御ユニット１０Ｙ上に、供給ローラ２、アニロックスローラ３、現像ローラ４及び現像ローラクリーニングユニットで構成されており、撥油性感光体ドラム１Ｙ上に形成された静電潜像を現像する。同じようにして、シアン（Ｃ）、マゼンタ（Ｍ）、ブラック（Ｂ）からなる各色の液体現像装置により各色に対応している撥油性感光体ドラム１Ｃ、１Ｍ、１Ｂ上に形成された静電潜像を現像する。
【００８５】
現像を行うには、供給ローラ２を図示しない駆動手段によって回転駆動させることで液体現像剤を汲み上げて、図示しない駆動手段によって回転駆動させられたアニロックスローラ３に液体現像剤を塗布する。アニロックスローラ３は現像ローラとは逆方向に回転しており、接触部においてアニロックスローラ３の複数の凹部の容量に応じて計量された液体トナーが現像ローラ４に移送され、現像ローラ４表面に液体トナー層を形成する。この層厚は液体トナーの固形分により異なり、固形分濃度が１５〜４５質量％において、１２μｍ〜５μｍの範囲に調整されることが良好な画像を得る範囲となる。
【００８６】
現像ローラ４は、撥油性感光体ドラム１Ｙと等速に回転しながらこれに接触して現像ニップ（本発明では６．５ｍｍ）を形成している。この現像ニップは、図示しない電源からトナーの帯電極性と同極性の現像バイアスが印加されている現像ローラ４と撥油性感光体ドラム１Ｙとの電位差によって現像電界が形成される。具体的には、現像ニップ、現像ローラ４、撥油性感光体ドラム１Ｙの非画像部及び静電潜像がそれぞれトナーと同極性の電位を帯び、その値が撥油性感光体ドラム１Ｙの非画像部、現像ローラ４、静電潜像の順に低くなっている。このため、撥油性感光体ドラム１Ｙの非画像部と現像ローラ４の間では、トナーを電位のより低い現像ローラ４に向けて静電的に移動させるような電界が形成される。また、現像ローラ４と撥油性感光体ドラム１Ｙの静電潜像の間では、トナーを電位のより低い撥油性感光体ドラム１Ｙの静電潜像に向けて移動させるような電界が形成される。
【００８７】
このような現像電界が形成される現像ニップでは、上記現像剤薄層中のトナーが、現像ローラ４と撥油性感光体ドラム１Ｙの非画像部との間で現像ローラ４の表面に向けて電気泳動して集結するとともに、現像ローラ４と撥油性感光体ドラム１Ｙの静電潜像との間では、撥油性感光体ドラム１Ｙの静電潜像に向けて電気泳動して付着する。この付着により、撥油性感光体ドラム１Ｙの静電潜像が現像されたトナー像（この場合はイエロートナー像）となる。
【００８８】
現像ニップを通過した後の現像ローラ４の残留液体トナーは、現像ローラクリーニングユニット５でブレードの表面に当接することで掻き取り除去される。この除去により、現像ローラ４の表面は初期化される。除去された残留液体トナーは、クリーニング液体トナー循環パスを経由してイエロー液体トナー貯蔵供給制御ユニット１０Ｙに戻る。同様にして、シアン液体トナー、マゼンタ液体トナー及びブラック液体トナーを用いて撥油性感光体ドラム上の静電潜像を現像する。
【００８９】
次に、撥油性感光体ドラム１Ｙ、１Ｃ、１Ｍ、１Ｂと一次転写ローラ１４とが中間転写ベルト１２を挟んで対向配置される一次転写部において、撥油性感光体ドラム１Ｙ、１Ｃ、１Ｍ、１Ｂが、中間転写ベルト１２を挟んで一次転写ローラ１４とのニップ部を通過し、撥油性感光体ドラム１Ｙ、１Ｃ、１Ｍ、１Ｂと一次転写ローラ１４との当接位置を転写位置として、一次転写ローラ１４にトナー粒子の帯電特性と逆極性の電圧が印加されることにより、トナーは、撥油性感光体ドラム１Ｙ、１Ｃ、１Ｍ、１Ｂ上から中間転写ベルト１２に一次転写される。そして、各色の顕像トナー像が中間転写ベルト１２へ一次転写され、順次重ねられることによりフルカラーのトナー像が形成される。撥油性感光体ドラム１Ｙ、１Ｃ、１Ｍ、１Ｂ上少量ではあるがキャリア液がのこる。一次転写部より撥油性感光体ドラム１Ｙ、１Ｃ、１Ｍ、１Ｂの回転方向の下流側において、一次転写後の、撥油性感光体ドラム１Ｙ、１Ｃ、１Ｍ、１Ｂ上のキャリア液は、感光体クリーニングユニット９により掻き取られる。
【００９０】
一次転写部で中間転写ベルト１２上に一次転写されたトナー画像は、２次転写部へと進み、中間転写ベルト１２を介した従動ローラ１６と２次転写ローラ１７とのニップ部に進入する。２次転写行う場合、２次転写ローラ１７と駆動ローラ１５とは、逆極性に印加されており、これにより中間転写ベルト１２上に形成された単色のトナー像やフルカラーのトナー像は給紙カセット２３より給紙ピックアップコロ２２で給紙され、搬送パス２０を経由して搬送される用紙、フィルム、布等の記録媒体Ｐ上に転写する。
【００９１】
２次転写部では、中間転写ベルト１２上に色重ねしたトナー画像が２次転写部位に到達するタイミングに合わせて記録媒体Ｐを供給し、該トナー画像を記録媒体Ｐに２次転写するが、ジャムなどの記録媒体Ｐの供給トラブルが発生した場合には、記録媒体Ｐが介在しない状態でトナー画像が２次転写ローラ１７に接して転写され、記録媒体Ｐの裏面汚れ等を引き起こす。そこで、２次転写ローラに２次転写ローラクリーニングユニット１８を当接し、裏面汚れを防止している。
【００９２】
本実施形態の２次転写ローラ１７は、表面が繊維質などによって平滑でない記録媒体Ｐであっても、この非平滑な記録媒体Ｐ表面に倣って２次転写特性を向上させる手段として、複数の撥油性感光体ドラム１上に形成したトナー像を順次１次転写して重ね合わせて坦持し、一括して記録媒体Ｐに２次転写する中間転写ベルト１２に採用した弾性ベルトと同様の目的で表面に弾性体を被覆した弾性ローラで構成している。２次転写ローラクリーニングユニット１８中のブレードは、２次転写ローラ１７に転写された液体トナー（キャリア液中に分散したトナー）を除去する手段として備え、２次転写ローラ１７から液体トナーを回収する。尚、この回収された液体トナーは混色状態のものであり、紙粉等の異物も含んでいる場合があるので廃棄される。
【００９３】
２次転写部を通過後、中間転写ベルト１２は駆動ローラ１５へと進む。ジャムなどの記録媒体Ｐの供給トラブルが発生した場合には、全てのトナー画像が２次転写ローラ１７に転写されて回収されるものではなく、一部は中間転写ベルト１２上に残る。
【００９４】
また、通常の２次転写行程においても中間転写ベルト１２上のトナー像は１００％二次転写されて記録媒体Ｐに移行するものではなく、数パーセントの２次転写残りが発生する。この二種の不要トナー像は次の画像形成のために中間転写ベルト１２に当接するように配置された中間転写体クリーニング装置の一例としての中間転写ベルトクリーニングユニット１３によりクリーニングされる。その後、中間転写ベルト１２は、再び、１次転写部へと向かう。
【００９５】
なお、中間転写部は、中間転写ベルト１２、駆動ローラ１５、従動ローラ１６及び中間転写ベルトクリーニングユニット１３からなり、２次転写部は、２次転写ローラ１７及び２次転写ローラクリーニングユニット１８からなる。記録媒体搬送部は、給紙カセット２３内に積層された紙等の記録媒体Ｐが給紙ピックアップコロ２２で一枚分離され、記録媒体Ｐの斜行と給送タイミングを補正するゲートローラ２４等を経て２次転写部に給送される。２次転写部では記録媒体Ｐはフルカラー画像が２次転写される。２次転写された記録媒体Ｐは、内部から加熱する加熱ローラ１９と外部にゴム等の弾性部材を備えた加圧ローラで構成された定着装置を通過し、フルカラー画像中の熱可塑性樹脂が溶融しながら記録媒体Ｐへ加圧定着され、所望の画像を得て、排紙ローラ２５によりプリンタ本体から排紙される。
【００９６】
次に、図３は直接転写紙に転写する紙搬送ベルト方式の電子写真画像形成装置を説明するための図であり、図４はその感光体周りの説明図である。
図中１は撥油性潜像坦持体（感光体）、２′は現像ローラ、３はアニロックスローラ、４′は供給ローラ、５は現像ローラクリーニングユニット、６は書き込み用ＬＥＤヘッド、７はスコロトロン帯電器、８は除電用ＬＥＤ、９は感光体クリーニングユニット、１０Ｙはイエロー液体トナー貯蔵供給制御ユニット、１０Ｃはシアン液体トナー貯蔵供給制御ユニット、１０Ｍはマゼンタ液体トナー貯蔵供給制御ユニット、１０Ｂはブラック液体トナー貯蔵供給制御ユニット、１１はクリーニング液体トナー循環パス、１２′は紙搬送ベルト、１３′は紙搬送ベルトクリーニングユニット、１４′は転写ローラ、１５′は定着ローラ対、１６′は搬送パス、１７′は排紙ローラ対、１８′は両面印字切替装置、１９′は両面印字給紙パス、２０′は給紙ピックアップコロ、２１′は給紙カセット、Ｐは記録媒体である。
【００９７】
図３のカラー電子写真画像形成装置は、図４に示す画像形成部及び現像装置を４つ並べ、それぞれイエロー（Ｙ）、シアン（Ｃ）、マゼンタ（Ｍ）、ブラック（Ｂ）からなる各色の液体トナー貯蔵供給制御ユニット（１０Ｙ、１０Ｃ、１０Ｍ、１０Ｂ）を現像装置下部に設けた構成からなる。                                                              
【００９８】
図４の画像形成部は、撥油性潜像坦持体（感光体ドラム）１Ｙを帯電装置のスコロトロン帯電器７で一様に帯電させ、書き込み用ＬＥＤヘッドにより入力された画像信号に基づき露光され、帯電された撥油性感光体ドラム１上に静電潜像を形成する。これは、１色の例えばイエロー液体現像を行う画像形成部を説明するものであり、他のシアン、マゼンタ、ブラックの液体現像を行う為には同様の構成が並設して設けられる。
【００９９】
なお、帯電装置として非接触の正帯電装置（スコロトロン帯電器）を使用するとオゾンの発生量が負帯電に比して１／１０になるので有利であり、また、陽極酸化で潜像坦持体（感光体）上の微量に存在する植物油が酸化重合するのを防止するために、液体現像剤中の亜リン酸有機エステル系酸化防止剤が機能するので、長期に渡って潜像坦持体上の静電潜像形成を阻害することがない。
【０１００】
現像装置は、イエロー液体トナー貯蔵供給制御ユニット１０Ｙ上に供給ローラ４′、アニロックスローラ３、現像ローラ２′及び現像ローラクリーニングユニット５で構成されており、撥油性感光体ドラム１Ｙ上に形成された静電潜像を現像する。同じようにして、シアン（Ｃ）、マゼンタ（Ｍ）、ブラック（Ｂ）からなる各色の液体現像装置により各色に対応している撥油性感光体ドラム１Ｃ、１Ｍ、１Ｂ上に形成された静電潜像を現像する。
【０１０１】
現像を行うには、供給ローラ４′を図示しない駆動手段によって回転駆動させることで液体現像剤を汲み上げて、図示しない駆動手段によって回転駆動させられたアニロックスローラ３に液体現像剤を塗布する。アニロックスローラ３は現像ローラ２′に対し逆方向に回転しており、接触部においてアニロックスローラ３の複数の凹部の容量に応じて計量された液体トナーが現像ローラ２′に移送され、現像ローラ２′表面に液体トナー層を形成する。この層厚は液体トナーの固形分により異なり、固形分濃度が１５〜４５質量％において、１２μｍ〜５μｍの範囲に調整されることが良好な画像を得る範囲となる。
【０１０２】
現像ローラ２′は、撥油性感光体ドラム１Ｙと等速に回転しながらこれに接触して現像ニップ（本発明では６．５ｍｍ）を形成している。この現像ニップは、図示しない電源からトナーの帯電極性と同極性の現像バイアスが印加されている現像ローラ２′と撥油性感光体ドラム１Ｙとの電位差によって現像電界が形成される。具体的には、現像ニップ、現像ローラ２′、撥油性感光体ドラム１Ｙの非画像部及び静電潜像がそれぞれトナーと同極性の電位を帯び、その値が撥油性感光体ドラム１Ｙの非画像部、現像ローラ２′、静電潜像の順に低くなっている。このため、撥油性感光体ドラム１Ｙの非画像部と現像ローラ２′の間では、トナーを電位のより低い現像ローラ２′に向けて静電的に移動させるような電界が形成される。また、現像ローラ２′と撥油性感光体ドラム１Ｙの静電潜像の間では、トナーを電位のより低い撥油性感光体ドラム１Ｙの静電潜像に向けて移動させるような電界が形成される。
【０１０３】
このような現像電界が形成される現像ニップでは、上記現像剤薄層中のトナーが、現像ローラ２′と撥油性感光体ドラム１Ｙの非画像部との間で現像ローラ２′の表面に向けて電気泳動して集結するとともに、現像ローラ２′と撥油性感光体ドラム１Ｙの静電潜像との間では、撥油性感光体ドラム１Ｙの静電潜像に向けて電気泳動して付着する。この付着により、撥油性感光体ドラム１Ｙの静電潜像が現像されたトナー像（この場合はイエロートナー像）となる。
【０１０４】
現像ニップを通過した後の現像ローラ２′の残留液体トナーは、現像ローラクリーニングユニット５でブレードの表面に当接することで、掻き取り除去される。この除去により、現像ローラ２′の表面は初期化せしめられる。除去された残留液体トナーは、クリーニング液体トナー循環パス１１を経由してイエロー液体トナー貯蔵供給制御ユニット１０Ｙに戻る。同様にして、シアン液体トナー、マゼンタ液体トナー及びブラック液体トナーを用いて撥油性感光体ドラム上の静電潜像を現像する。
【０１０５】
次に、撥油性感光体ドラム１Ｙ、１Ｃ、１Ｍ、１Ｂと転写ローラ１４′とが紙搬送ベルト１２′を挟んで対向配置される転写部において、撥油性感光体ドラム１Ｙ、１Ｃ、１Ｍ、１Ｂが、紙搬送ベルト１２′上の記録媒体Ｐを挟んで転写ローラ１４′とのニップ部を通過し、撥油性感光体ドラム１Ｙ、１Ｃ、１Ｍ、１Ｂと転写ローラ１４′との当接位置を転写位置として、転写ローラ１４′にトナー粒子の帯電特性と逆極性の電圧が印加されることにより、トナーは、撥油性感光体ドラム１Ｙ、１Ｃ、１Ｍ、１Ｂ上から紙搬送ベルト１２′上の記録媒体Ｐに転写される。そして、各色の顕像トナー像が紙搬送ベルト１２′上の記録媒体Ｐへ転写され、順次重ねられることにより、フルカラーのトナー像が形成される。撥油性感光体ドラム１Ｙ、１Ｃ、１Ｍ、１Ｂ上に少量ではあるがキャリア液が残る。転写部より撥油性感光体ドラム１Ｙ、１Ｃ、１Ｍ、１Ｂの回転方向の下流側において、転写後の、撥油性感光体ドラム１Ｙ、１Ｃ、１Ｍ、１Ｂ上のキャリア液は、感光体クリーニングユニット９により掻き取られる。
【０１０６】
記録媒体Ｐは給紙カセット２１′より給紙ピックアップコロ２０′で給紙され、搬送パス１６′を経由して紙搬送ベルト１２′上に静電吸着されることで転写部に搬送され、搬送された記録媒体Ｐ上に各転写部において各色トナー画像が転写される。
【０１０７】
転写されたトナー画像は、定着ローラ対１７′へと進み、加熱定着後に排紙ローラ対１７′で排出され、印字が終了する。ジャムなどの記録媒体Ｐの供給トラブルが発生した場合には、記録媒体Ｐが介在しない状態でトナー画像が紙搬送ベルト１２′に接して転写され、記録媒体Ｐの裏面汚れ等を引き起こす。そこで、紙搬送ベルト１２′に紙搬送ベルトクリーニングユニット１３′を当接させ、裏面汚れを防止している。尚、この回収された液体トナーは、混色状態のものであり、紙粉等の異物も含んでいる場合があるので廃棄される。
【０１０８】
なお、両面印字する場合には、定着ローラ対１５′により記録媒体Ｐ上のトナー画像を一旦定着させ、次いで、両面印字切替装置１８′を作動させ、排紙パスを両面印字給紙パス１９′に切替わることで、反転させてから給紙カセット２１′上に再給紙し、再び給紙ピックアップコロを作動させることにより、裏面に印字できるようにする。
【０１０９】
以下、実施例により本発明を説明する。
【実施例】
【０１１０】
後述する各実施例で使用する液体現像剤について説明する。
【０１１１】
（１）  不揮発性キャリアが植物油の場合
（ａ）  シアン液体現像剤（ａ）の調製
（塩基性処理シアン顔料の調製）
シアン顔料（フタロシニン系顔料、Ｐｉｇｍｅｎｔ  Ｂｌｕｅ  １５：３）を、ポリエステル樹脂（大日本インキ化学工業（株）製、プラスディックＤＬ−９０、酸価１０ｍｇＫＯＨ／ｇ）と塩基性高分子分散剤（味の素ファインテクノ（株）製、アジスパーＰＢ−８２２）との８対２（重量比）の割合の混合物を使用してシアン顔料：混合物（重量比）＝２５：７５の割合の混合物をメチルエチルケトン４００重量部中でビーズミル分散混合し、この分散液を水中に高速攪拌のもとに滴下し、析出させた後、３０℃で２０時間の減圧乾燥を行った。その後、アズワン製のオートセルマスターを用いて微粉砕し、目開き１００μｍのふるいを通過させることで塩基性処理シアン顔料とした。
【０１１２】
容量５００ｍｌのステンレス容器に
・ＭＯヒマワリ油（日清オイリオ社製、トリグリセライドのオレイン酸成分量６０．５％）                                                ・・・    １８０ｇ
・オレイン酸（関東化学（株）製）                  ・・・      ７５ｇ
・酸性分散剤（味の素ファインテクノ（株）製、アジスパーＰＡ１１１）
・・・    ０．１７ｇ
・上記で調製した塩基性処理顔料                    ・・・    ５２．５ｇ
の組成と共に、直径３ミリのジルコニアボールを５５０ｇ投入して、攪拌機（トルネードＳＭ型プロペラ攪拌羽根）を用い、回転数５０４ｐｐｍで２４時間分散混合して着色剤分散液であるシアン液体現像剤（ａ）を作製した。
【０１１３】
（ｂ）  マゼンタ液体現像剤（ａ）の調製
上記のシアン液体現像剤（ａ）の調製におけるシアン顔料に代わりに、同様に塩基性処理したＰｉｇｍｅｎｔ  Ｒｅｄ  ５７：１を使用した以外は、同様にしてマゼンタ液体現像剤（ａ）を調製した。
【０１１４】
（ｃ）  イエロー液体現像剤（ａ）の調製
上記のシアン液体現像剤（ａ）の調製におけるシアン顔料に代わりに、同様に塩基性処理したＰｉｇｍｅｎｔ  Ｙｅｌｌｏｗ  ７４を使用した以外は、同様にしてイエロー液体現像剤（ａ）を調製した。
【０１１５】
（ｄ）  ブラック液体現像剤（ａ）の調製
上記のシアン液体現像剤（ａ）の調製におけるシアン顔料に代わりに、同様に塩基性処理したカーボンブラック（粒子径４０ｎｍ、窒素吸着比表面積５５ｍ2 ／ｇ）を用いた以外は、同様にしてブラック液体現像剤（ａ）を調製した。各液体現像剤の作製直後の粘度と電気抵抗を下記表３に示す。
【０１１６】
【表３】
2008242039.tif 000011
【０１１７】
（２）  不揮発性キャリアがシリコンオイルの場合
上記のシアン液体現像剤（ａ）の調製において、ＭＯヒマワリ油の代わりにシリコンオイル（信越シリコン社製「ＫＦ−９６−２０」）を使用して、シアン液体現像剤（ｂ）、マゼンタ液体現像剤（ｂ）、イエロー液体現像剤（ｂ）及びブラック液体現像剤（ｂ）の各色の液体現像剤を調製した。各液体現像剤の作製直後の粘度と電気抵抗を下記表４に示す。
【０１１８】
【表４】
2008242039.tif 000012
【０１１９】
（３）  不揮発性キャリアが流動パラフィンの場合
上記のシアン液体現像剤（ａ）の調製において、ＭＯヒマワリ油の代わりに流動パラフィン（和光純薬社製）を使用して、シアン液体現像剤（ｃ）、マゼンタ液体現像剤（ｃ）、イエロー液体現像剤（ｃ）及びブラック液体現像剤（ｃ）の各色の液体現像剤を調製した。各液体現像剤の作製直後の粘度と電気抵抗を下記表５に示す。
【０１２０】
【表５】
2008242039.tif 000013
【０１２１】
（実施例１）
（定着試験用シアン液体トナーの調製）
上記のシアン液体現像剤（ａ）の作製工程において、その分散混合終了２時間前の分散処理中の液体現像剤中に、亜リン酸有機エステル系酸化防止剤であるトリフェニルホスファイト（酸化防止剤Ａ）、同トリデシルホスファイト（酸化防止剤Ｂ）、比較のためのフェーノル系酸化防止剤であるジブチルヒドロキシトルエン（酸化防止剤Ｃ）を液体現像剤の全量に対してそれぞれ０．４質量％の割合で添加し分散させ、次いで、目開き２ｍｍのメッシュを通過させ、ジルコニアボールを取り除き、定着試験用であって、本発明および比較例のシアン液体現像剤とした。
【０１２２】
（液体現像方式のタンデムプリンタによる印字試験）
図１に示す液体現像方式のタンデムプリンタに、上記で作製したΦ４０の撥油性有機感光体ドラム（あ）をイエロー液体現像用の感光体として、また、撥油性有機感光体ドラム（い）をシアン液体現像用の感光体として、また、撥油性有機感光体ドラム（う）をマゼンタ液体現像用の感光体として、また、撥油性有機感光体ドラム（え）をブラック液体現像用の感光体としてそれぞれ装着した。
【０１２３】
そして、タンデムプリンタのシアン液体貯蔵供給制御ユニットに、上記で作製した定着試験用シアン液体現像剤をセットした。そして、５％の色画像を含む印字パターンを用い、Ａ４サイズで１０００枚の連続印字を行った。作像条件は、撥油性の有機感光体と現像ローラ間に５００ＶのＤＣバイアスを印加して、プロセス速度２０６ｍ／ｍｉｎ．、スコロトロンの印加電圧５．５ｋＶ、メッシュ電極電位６００Ｖ、現像ローラ上のシアン液体現像剤の付着量を０．７５ｍｇ／ｃｍ2 になるようにアニロックスローラ（現像ローラに対して逆回転してしいる）と現像ローラの各ローラ回転速度を調節した。現像ローラのアニロックスローラへの食い込みは０．２ｍｍである。
【０１２４】
なお、カラー画像原稿の中には１．５ｃｍ角のベタ部も６箇所設けており、ベタ濃度を測定できるようにしている。この時作像時の１次転写電圧は６５０Ｖ、２次転写電圧１．５ｋＶに設定しており、液体現像用転写紙（三菱製紙社製、ＥＰ−Ｌ微塗工８１．４ｇｓｍ）を使用し、転写及び定着を行った。この時の定着ローラと加圧ローラのニップ幅は７．５ｍｍ（荷重：１０Ｎ）とし、定着ローラの温度を７０℃から１８０℃まで変化させて、各定着温度における印字画像を得た。また、定着試験用シアン液体現像剤の交換時、液体現像剤と接触部分はエタノールをしみ込ませたベンコット（旭化成せんい製）を用いて清掃を行い、汚れがないことを確認してから次の評価試験用シアン液体現像剤をセットした。
【０１２５】
｛定着評価方法（テープ剥離試験）｝
定着率の評価は、転写紙（三菱製紙社製、ＥＰ−Ｌ微塗工８１．４ｇｓｍ）上に形成された１．５ｃｍ角のベタ部の上に住友スリーエム（株）製のメンディングテープ（１８ｍｍ幅）を張り付け、１．５ｋｇの荷重で２往復、テープ上を押圧した後、テープを剥離し、転写紙上に残った印字物濃度を剥離前の濃度に対する割合を定着率（％）とした。
【０１２６】
上記の印字試験で、印字後１０枚目の印字物を用い、ベタ初期画像濃度と定着率を求めて、酸化防止剤無添加のシアン液体現像剤（ａ）の場合を含めて下記表６に示した。なお、ベタ濃度は１．５ｃｍ角の画像部の反射濃度を反射濃度計（Ｘ−Ｒｉｔｅ社製、５３０）を用いて測定した値であり、定着率は表６記載の各定着温度にて定着した１．５ｃｍ角の画像部を上記のテープ剥離試験で求めた値である。
【０１２７】
【表６】
2008242039.tif 000014
【０１２８】
表中、酸化防止剤Ａはトリフェニルホスファイト、酸化防止剤Ｂはトリデシルホスファイト、酸化防止剤Ｃはジブチルヒドロキシトルエン、無添加は酸化防止剤の未添加物である。                                                                                  
【０１２９】
表から、本発明の亜リン酸有機エステル系酸化防止剤を添加したシアン液体現像剤の画像濃度および定着率は、無添加のシアン液体現像剤と同様であり、定着に際して亜リン酸有機エステル系酸化防止剤による影響はないものと考えられる。一方、フェノール系酸化防止剤の場合には、画像濃度が低く、また、定着率において無添加のシアン液体現像剤より低く、酸化防止剤が定着性を阻害しているものと考えられる。
【０１３０】
次に、保存性を調べるための加速試験を実施した。上記で得たシアン液体現像剤（ａ）１００ｇをビーカーに取り、加熱する前の粘度（２５℃、ｍＰａ・ｓ）と８０℃で７日間保存した後の粘度（ｍＰａ・ｓ）を測定し、その結果を下記表７に示す。また、加熱前後のシアン液体現像剤（ａ）の臭いを測定装置（（株）カルモア製ＫＡＬＭＯＲ−Σ）で測定し、その結果も下記表７に示す。
【０１３１】
【表７】
2008242039.tif 000015
【０１３２】
表によれば、酸化防止剤を液体現像剤全体に対して０．４質量％添加しただけでも、粘度及び臭いの変化が防止されることがわかる。しかし、酸化防止剤を添加しないと、粘度、臭い共に上昇し、変性が進んでいることがわかる。
【０１３３】
（実施例２）
実施例１において、図１に示すタンデムプリンタの各液体貯蔵供給制御ユニットに、上記で作製し、下記表８に示す亜リン酸有機エステル系酸化防止剤をそれぞれ添加したイエロー液体現像剤（ａ）、シアン液体現像剤（ａ）、マゼンタ液体現像剤（ａ）、ブラック液体現像剤（ａ）の各液体現像剤をセットした。そして、各色液体現像剤の現像ローラ上における付着量が０．７５ｍｇ／ｃｍ2 となるようにアニロックスローラと現像ローラの回転数を調節した。印字試験は各色５％の色画像を含む印字パターンを用い、１０００枚の連続印字を行った。カラー画像原稿の中には１．５ｃｍ角のベタ部も６箇所設けており、ベタ濃度を測定できるようにしている。この時作像時の１次転写電圧は６５０Ｖ、２次転写電圧は１．５ｋＶに設定しており、液体現像用転写紙（三菱製紙社製、ＥＰ−Ｌ微塗工８１．４ｇｓｍ）を使用し、転写及び定着（定着ローラ温度１３０℃）を行った。なお今回使用した各色の液体現像剤には、下記表に示す亜リン酸有機エステル系酸化防止剤を液体現像剤全量に対してそれぞれ０．４質量％ずつ、実施例と同様に添加した。
【０１３４】
（液体現像方式のタンデムプリンタによる感光体上のクリーニングされた液体現像剤量の測定）
図１に示す液体現像方式のタンデムプリンタの感光体クリーニングユニットに接続しているクリーニング液体トナー循環パスを取り外して、クリーニング容器内に留まるように設定し、各色５％の色画像を含む印字パターンを用い、実施例１と同様にして１０００枚の連続印字を行った。作像条件は同様である。そして、紫外線硬化型フッ素樹脂を表面層に設けた正帯電用有機感光体（あ）〜（え）からクリーニングされた液体現像剤の量を、クリーニングユニットを取り外して求めた。その結果を下記表９に示す。
【０１３５】
また、下記表８には正帯電用有機感光体（あ）〜（え）のＭＯヒマワリ油に対する接触角（液滴法で滴下後、５９００ｍｓ値）を共に示す。また、表９には印字後１０枚目の印字物を用いて測定した定着率結果も示す。また、比較用感光体として、表面保護層を設けていない場合（ＭＯヒマワリ油に対する接触角は３４°）の結果において、保護層なしの感光体上のクリーニング液体現像剤量は４色合計値であり、また、定着率はシアン液体現像剤（ａ）の場合の値を代表して記載した。
【０１３６】
【表８】
2008242039.tif 000016
【０１３７】
【表９】
2008242039.tif 000017
【０１３８】
表８中、酸化防止剤Ｄはトリクレジルホスファイト、酸化防止剤Ｅはテトラフェニルテトラ（トリデシル）ペンタエリスリトールテトラホスファイト、酸化防止剤Ｆはジフェニルモノ（２−エチルヘキシル）ホスファイト、酸化防止剤Ｇはテトラフェニルジプロピレングリコールジホスファイトで、いずれも亜リン酸有機エステル系酸化防止剤である。
【０１３９】
表９から、亜リン酸有機エステル系酸化防止剤を添加した各色液体現像剤の定着率は、酸化防止剤を添加しない場合と同様の定着率を示すものであり、酸化防止剤による液体現像剤の酸化重合性への影響は殆ど認められないことがわかる。また、保護層無しの感光体の４色が合計のクリーニング量３２３．１ｇに対して、保護層を設けたシアン、マゼンタ、イエロー、ブラックの４色合計量は１７．９ｇであり、クリーニング減量は９４．５％にも達することがわかる。これは容量的には１８分の１にできることを示しており、カラープリンタの感光体周りをコンパクトに設計できることがわかる。
【０１４０】
（実施例３）
（液体現像方式のタンデムプリンタによる印字試験）
図１に示す液体現像方式のタンデムプリンタに、上記で作製したΦ４０の撥油性のアモルファスシリコン感光体（か）をイエロー液体現像用として、また、アモルファスシリコン感光体（き）をシアン液体現像用として、また、アモルファスシリコン感光体（く）をマゼンタ液体現像用として、また、アモルファスシリコン感光体（け）をブラック液体現像用として装着した。そして、上述したシリコンオイルをキャリア液として作製したイエロー液体現像剤（ｂ）、シアン液体現像剤（ｂ）、マゼンタ液体現像剤（ｂ）、ブラック液体現像剤（ｂ）の各色の液体現像剤に、下記表１０に示す亜リン酸有機エステル系酸化防止剤をそれぞれ０．４質量％、同様に添加分散させ、それぞれを各色の液体トナー貯蔵供給ユニットにセットした。
【０１４１】
次に、５％の色画像を含む印字パターンを用い、Ａ４サイズで１０００枚の連続印字を行った。作像条件は、撥油性のアモルファスシリコン感光体ドラムと現像ローラ間に４５０ＶのＤＣバイアスを印加して、プロセス速度２０６ｍ／ｍｉｎ．、スコロトロンの印加電圧４．８ｋＶ、メッシュ電極電位６００Ｖ、現像ローラ上のシアン液体現像剤の付着量を０．７５ｍｇ／ｃｍ2 となるように、アニロックスローラ（現像ローラに対し逆回転している）と現像ローラの各ローラ回転速度を調節した。現像ローラに対するアニロックスローラへの食い込みは０．２ｍｍである。
【０１４２】
なお、カラー画像原稿の中には１．５ｃｍ角のベタ部も６箇所設けており、ベタ濃度を測定できるようにしている。この時作像時の１次転写電圧は６５０Ｖ、２次転写電圧は１．５ｋＶに設定しており、液体現像用転写紙（三菱製紙社製、ＥＰ−Ｌ微塗工８１．４ｇｓｍ）を使用し、転写及び定着を行った。この時の定着ローラと加圧ローラのニップ幅は７．５ｍｍ（荷重：１０Ｎ）とし、定着ローラの温度は１５０℃に設定した。
【０１４３】
測定した項目は、１０００枚印字した時の感光体上のクリーニング量と１０枚目のベタ部の１５０℃における定着率である。その結果を下記表１１に示す。表には、正帯電用アモルファスシリコン感光体（か）〜（け）のシリコンオイルに対する接触角（５９００ｍｓ値）を共に示す。また、比較用感光体として、表面保護層を設けていない場合（シリコンオイルに対する接触角は２５°）の結果において、保護層なしの感光体上のクリーニング液体現像剤量は４色合計値であり、また、定着率はシアン液体現像剤（ｂ）の場合の値を代表して記載した。
【０１４４】
【表１０】
2008242039.tif 000018
【０１４５】
【表１１】
2008242039.tif 000019
【０１４６】
表１０中、酸化防止剤Ｈはトリラウリルトリチオホスファイト、酸化防止剤Ｉはジラウリルハイドロゲンホスファイト、酸化防止剤Ｊはジフェニルハイドロゲンホスファイト、酸化防止剤Ｋはテトラ（Ｃ12〜Ｃ15アルキル）−４，４′−イソプロピリデンジフェニルジホスファイトで、いずれも亜リン酸有機エステル系酸化防止剤である。
【０１４７】
表１１から、亜リン酸有機エステル系酸化防止剤を添加した各色液体現像剤の定着率は、酸化防止剤を添加しない場合に比較し、３７％以上高い値を示した。これは感光体表面が撥油性であるために、キャリア液であるシリコンオイルがはじかれる結果、現像された液体現像剤中に含まれるキャリア液の量が減り、定着性が向上するものと考えられる。それは保護層無しの感光体の４色合計クリーニング量３４３ｇに対し、紫外線硬化型フッ素樹脂を表面保護層とした撥油性感光体を使用した場合は４色合計量は２８．３ｇであり、クリーニング減量は９１．７％にも達することがわかる。これは容量的には１２分の１にできることを示しており、カラープリンタの感光体周りをコンパクトに設計できることがわかる。
【０１４８】
（実施例４）
（液体現像方式のタンデムプリンタによる印字試験）
実施例３において、不揮発性キャリアに流動パラフィンを用いた前述のイエロー液体現像剤（ｃ）、シアン液体現像剤（ｃ）、マゼンタ液体現像剤（ｃ）、ブラック液体現像剤（ｃ）の各色の液体現像剤に、下記表１２に示す亜リン酸有機エステル系酸化防止剤をそれぞれ０．４質量％、同様に添加分散させ、それぞれを各色の液体トナー貯蔵供給ユニットにセットした。
【０１４９】
次に、実施例３と同様にして、Ａ４サイズで１０００枚の連続印字を行ったときの感光体上のクリーニング量と１０枚目のベタ部の１５０℃における定着率を求め、その結果を下記表１３に示す。表には、正帯電用アモルファスシリコン感光体（か）〜（け）の流動パラフィンに対する接触角（５９００ｍｓ値）を共に示す。また、比較用感光体として、表面保護層を設けていない場合（流動パラフィンに対する接触角は２８°）の結果において、保護層なしの感光体上のクリーニング液体現像剤量は４色合計値であり、また、定着率はシアン液体現像剤（ｃ）の場合の値を代表して記載した。
【０１５０】
【表１２】
2008242039.tif 000020
【０１５１】
【表１３】
2008242039.tif 000021
【０１５２】
表１２中、酸化防止剤Ｈ〜酸化防止剤Ｋは実施例３と同じである。
【０１５３】
表１３から、亜リン酸有機エステル系酸化防止剤を添加した各色液体現像剤の定着率は、酸化防止剤を添加しない場合に比較して３４％以上高い値を示した。これは感光体表面が撥油性であるために、キャリア液である流動パラフィンがはじかれる結果、現像された液体現像剤中に含まれるキャリア液の量が減り、定着性が向上するものと考えられる。それは、保護層無しの感光体の４色合計クリーニング量３３０ｇに対し、紫外線硬化型フッ素樹脂を表面保護層とした撥油性感光体を使用した場合は４色合計量は２５．６ｇであり、クリーニング減量は９２．２％にも達することがわかる。これは容量的には１３分の１にできることを示しており、カラープリンタの感光体周りをコンパクトに設計できることがわかる。
【０１５４】
（実施例５）
（液体現像方式のタンデムプリンタによる印字試験）
図３に示す紙搬送方式のタンデム電子写真装置の液体トナー貯蔵供給制御ユニットに、不揮発性キャリアとして前述のＭＯヒマワリ油を用い、下記表１４に示す亜リン酸有機エステル系酸化防止剤を０．４質量％含有する各色の液体現像剤を同様に作製して、セットした。
【０１５５】
印字試験と評価項目は、実施例４に準じて行った。ただし、作像条件は各色５％の色画像を含む印字パターンを用い、１０００枚の連続印字を行い、撥油性感光体には、撥油性の有機感光体（あ）〜（え）を用い、作製した液体現像剤との組合せは下記表１４に示すものとした。そして、撥油性の有機感光体ドラムと現像ローラ間に４５０ＶのＤＣバイアスを印加して、プロセス速度２００ｍ／ｍｉｎ．、スコロトロンの印加電圧５．５ｋＶ、メッシュ電極電位６００Ｖ、現像ローラ上のシアン液体現像剤の付着量を０．６０ｍｇ／ｃｍ2 になるようにアニロックスローラ（現像ローラに対して逆回転してしいる）と現像ローラの各ローラ回転速度を調節した。現像ローラのアニロックスローラへの食い込みは０．２ｍｍである。
【０１５６】
転写紙には、液体現像用転写紙（三菱製紙社製、ＥＰ−Ｌ微塗工８１．４ｇｓｍ）を使用し、紙搬送ベルトはＰＩ製で厚み１５０μｍ、体積電気抵抗は２．１×１０10Ω・ｃｍである。カラー画像原稿の中には１．５ｃｍ角のベタ部も６箇所設けており、ベタ濃度と定着率を測定できるようにしている。この時作像時の１次転写電圧は８５０Ｖに設定しており、液体現像用転写紙（三菱製紙社製、ＥＰ−Ｌ微塗工８１．４ｇｓｍ）を使用し、転写及び定着（定着ローラの温度１３０℃）を行った。定着率の測定は、印字した１０枚目の画像品質を実施例１と同じようにして評価し、撥油性有機感光体上のクリーニングトナー量は、クリーニング液体トナー循環パスを取り外して、クリーニング容器内に溜まるようにして設定してクリーニング前後のユニットの重量を測定して求めた。その評価結果を表１５に示す。また、比較用感光体として、表面保護層を設けていない場合（ＭＯヒマワリ油に対する接触角は３４°）の結果において、保護層なしの感光体上のクリーニング液体現像剤量は４色合計値であり、また、定着率はシアン液体現像剤（ａ）の場合の値を代表して記載した。
【０１５７】
【表１４】
2008242039.tif 000022
【０１５８】
【表１５】
2008242039.tif 000023
【０１５９】
表１４中、酸化防止剤Ｌはジフェニルモノ（トリデシル）ホスファイト、酸化防止剤Ｍはビス（トリデシル）ペンタエリスリトールジホスファイト、酸化防止剤Ｎはビス（ノニルフェニル）ペンタエリスリトールジホスファイト、酸化防止剤Ｏは４，４′−ブチリデン−ビス（３−メチル−６−ｔ−ブチルフェニルジ−トリデシルホスファイト）で、いずれも亜リン酸有機エステル系酸化防止剤である。
【０１６０】
表１５から、亜リン酸有機エステル系酸化防止剤を添加した各色液体現像剤の定着率は、酸化防止剤の無添加と同等であり、問題がなかった。そして、保護層無しの感光体の４色合計クリーニング量２９８ｇに対し、紫外線硬化型フッ素樹脂を表面保護層とした撥油性感光体を使用した場合は４色合計量は１５．６ｇであり、クリーニング減量は９４．８％にも達することがわかる。これは容量的には１９分の１にできることを示しており、カラープリンタの感光体周りをコンパクトに設計できることがわかる。
【図面の簡単な説明】
【０１６１】
【図１】図１は、中間転写ベルト使用のタンデム式カラー電子写真画像形成装置を説明するこめの図である。
【図２】図２は、図１の画像形成装置における感光体周りの説明図である。
【図３】図３は、直接転写紙に転写する紙搬送ベルト方式の電子写真画像形成装置を説明するための図である。
【図４】図４は、図３の画像形成装置における感光体周りの説明図である。
【符号の説明】
【０１６２】
１は撥油性潜像坦持体（感光体）、２は供給ローラ、３はアニロックスローラ、４は現像ローラまたは供給ローラ、５は現像ローラクリーニングユニット、６は書き込み用ＬＥＤヘッド、７はスコロトロン帯電器、８は除電用ＬＥＤ、９は感光体クリーニングユニット、１０Ｙはイエロー液体トナー貯蔵供給制御ユニット、１０Ｃはシアン液体トナー貯蔵供給制御ユニット、１０Ｍはマゼンタ液体トナー貯蔵供給制御ユニット、１０Ｂはブラック液体トナー貯蔵供給制御ユニット、１１はクリーニング液体トナー循環パス、１２は中間転写ベルト、１３は中間転写ベルトクリーニングユニット、１４は１次転写ローラ、１５は駆動ローラ、１６は従動ローラ、１７は２次転写ローラ、１８は２次転写ローラクリーニングユニット、１９は定着ローラ、２０は搬送パス、２１は両面印字給紙パス、２２は給紙ピックアップコロ、２３は給紙カセット、２４はゲートローラ、２５は排紙ローラ対、Ｐは記録媒体、２′は現像ローラ、４′は供給ローラ、１２′は紙搬送ベルト、１３′は紙搬送ベルトクリーニングユニット、１４′は転写ローラ、１５′は定着ローラ対、１６′は搬送パス、１７′は排紙ローラ対、１８′は両面印字切替装置、１９′は両面印字給紙パス、２０′は給紙ピックアップコロ、２１′は給紙カセット
【図１】
2008242039.tif 000024
【図２】
2008242039.tif 000025
【図３】
2008242039.tif 000026
【図４】
2008242039.tif 000027